(57)【特許請求の範囲】
【請求項１】
粉体状または粒体状のエラストマーを成形型内に収容する段階と、
前記粉体状または粒体状のエラストマーを収容した前記成形型を、前記エラストマーのうちの、前記成形型の内面に近い側の部分は一体化する一方、前記成形型の内面から遠い側の部分は粉体状または粒体状のままとなっている状態となるまで加熱する段階と、
前記成形型から前記エラストマーを取り出し、外側の部分は一体化する一方、内側の部分は粉体状または粒体状のままで、前記外側の一体化した部分内に閉じ込められた状態となっているエラストマー成形品を得る段階とを有してなるエラストマー成形方法。
【請求項２】
前記エラストマーは熱可塑性エラストマーであり、前記成形型を加熱する段階により、前記粉体状または粒体状のエラストマーのうちの前記成形型の内面に近い側の部分を可塑化して一体化する請求項１記載のエラストマー成形方法。
【請求項３】
前記成形型を加熱する段階の前に架橋剤を前記成形型内に収容しておき、前記成形型を加熱する段階により、前記粉体状または粒体状のエラストマーのうちの前記成形型の内面に近い側の部分を可塑化するとともに架橋して一体化する請求項２記載のエラストマー成形方法。
【請求項４】
前記粉体状または粒体状のエラストマーは未架橋のゴムであり、前記成形型を加熱する段階の前に架橋剤を前記成形型内に収容しておき、前記成形型を加熱する段階により、前記粉体状または粒体状のエラストマーのうちの前記成形型の内面に近い側の部分を架橋して一体化する請求項１記載のエラストマー成形方法。
【請求項５】
前記成形型を加熱する段階の前に熱可塑性樹脂を前記成形型内に収容しておき、前記成形型を加熱する段階により、前記粉体状または粒体状のエラストマーのうちの前記成形型の内面に近い側の部分を、前記熱可塑性樹脂が混合した状態で架橋して一体化する請求項４記載のエラストマー成形方法。
【請求項６】
前記粉体状または粒体状のエラストマーは熱可塑性エラストマーと未架橋のゴムとを有し、前記成形型を加熱する段階の前に架橋剤を前記成形型内に収容しておき、前記成形型を加熱する段階により、前記粉体状または粒体状のエラストマーのうちの前記成形型の内面に近い側の部分の前記熱可塑性エラストマーおよび前記ゴムを可塑化および（または）架橋し、前記熱可塑性エラストマーおよび前記ゴムを互いに混合した状態で一体化する請求項１記載のエラストマー成形方法。
【請求項７】
前記成形型を加熱する段階は、前記成形型を高温の熱媒液体に浸漬することにより行う請求項１乃至６いずれか１項に記載のエラストマー成形方法。
【請求項８】
前記成形型を加熱する段階の後、前記エラストマーを収容したまま前記成形型を低温の液体に浸漬して急冷する段階を有する請求項１乃至７のいずれか１項に記載のエラストマー成形方法。
【請求項９】
一体化したエラストマーからなる外側の部分と、前記外側の部分内に閉じ込められた、粉体状または粒体状のエラストマーからなる内側の部分と、前記一体化したエラストマーからなる外側の部分と前記粉体状または粒体状のエラストマーからなる内側の部分との間に存在する、前記外側の部分と前記内側の部分との中間的な状態の中間状態層とを有してなり、
前記外側の部分の一体化したエラストマーと前記内側の部分の粉体状または粒体状のエラストマーと前記中間状態層のエラストマーとは同一のエラストマーであるエラストマー成形品。
【請求項１０】
前記エラストマーは熱可塑性エラストマーを有し、前記外側の部分は一旦加熱されて可塑化することにより一体化している請求項９記載のエラストマー成形品。
【請求項１１】
前記エラストマーは熱可塑性エラストマーを有し、前記外側の部分は一旦加熱されて可塑化および架橋することにより一体化している請求項９記載のエラストマー成形品。
【請求項１２】
前記エラストマーはゴムを有し、前記外側の部分は一旦加熱されて架橋することにより一体化している請求項９記載のエラストマー成形品。
【請求項１３】
前記エラストマーは熱可塑性エラストマーとゴムとを有し、前記外側の部分の前記熱可塑性エラストマーおよび前記ゴムは一旦加熱されて可塑化および（または）架橋することにより、互いに混合した状態で一体化している請求項９記載のエラストマー成形品。
【発明の詳細な説明】
【技術分野】
【０００１】
本発明は、熱可塑性エラストマー、ゴム等のエラストマーの成形方法およびエラストマー成形品に関する。
【背景技術】
【０００２】
従来のエラストマー成形品は、例えば特許文献１に示されているように、その全部分が一体化されており、その全部分がゴム弾性を有していた。
【先行技術文献】
【特許文献】
【０００３】
【特許文献１】特開平６−４７７６１号公報
【発明の概要】
【発明が解決しようとする課題】
【０００４】
したがって、用途によっては、例えば、過度のゴム弾性を示したり、衝撃吸収能力が低かったり、防振性能が低かったり、触感が悪い等の問題があった。
【０００５】
本発明は、このような従来の事情に鑑みてなされたもので、本発明の目的の一つは、外側のみが一体化されていて外側のみが一体化された状態でゴム弾性を示し、内側は粉体状または粒体状のままであるエラストマー成形品およびそのエラストマー成形方法を提供することにある。
【０００６】
本発明の他の目的は、過度のゴム弾性を示すことのないエラストマー成形品およびそのエラストマー成形方法を提供することにある。
【０００７】
本発明の他の目的は、衝撃吸収能力が高いエラストマー成形品およびそのエラストマー成形方法を提供することにある。
【０００８】
本発明の他の目的は、防振性能が高いエラストマー成形品およびそのエラストマー成形方法を提供することにある。
【０００９】
本発明の他の目的は、触感がよいエラストマー成形品およびそのエラストマー成形方法を提供することにある。
【００１０】
本発明のさらに他の目的は、以下の説明から明らかになろう。
【課題を解決するための手段】
【００１１】
本発明によるエラストマー成形方法は、
粉体状または粒体状のエラストマーを成形型内に収容する段階と、
前記粉体状または粒体状のエラストマーを収容した前記成形型を、前記エラストマーのうちの、前記成形型の内面に近い側の部分は一体化する一方、前記成形型の内面から遠い側の部分は粉体状または粒体状のままとなっている状態となるまで加熱する段階と、
前記成形型から前記エラストマーを取り出し、外側の部分は一体化する一方、内側の部分は粉体状または粒体状のままで、前記外側の一体化した部分内に閉じ込められた状態となっているエラストマー成形品を得る段階とを有してなるものである。
【００１２】
また、本発明によるエラストマー成形品は、
一体化したエラストマーからなる外側の部分と、前記外側の部分内に閉じ込められた、粉体状または粒体状のエラストマーからなる内側の部分と、前記一体化したエラストマーからなる外側の部分と前記粉体状または粒体状のエラストマーからなる内側の部分との間に存在する、前記外側の部分と前記内側の部分との中間的な状態の中間状態層とを有してなり、
前記外側の部分の一体化したエラストマーと前記内側の部分の粉体状または粒体状のエラストマーと前記中間状態層のエラストマーとは同一のエラストマーであるものである。
【００１３】
本発明におけるエラストマーとしては、基本的には、全ての種類の熱可塑性エラストマーおよびゴムを使用することができる。
【００１４】
エラストマーとして熱可塑性エラストマーを用いる場合は、一体化する部分を加熱により可塑化するだけで、架橋はしないようにしてもよいが、耐熱性向上等のため、一体化する部分を可塑化するとともに架橋してもよい。
【００１５】
エラストマーとしてゴムを用いる場合は、一体化する部分を架橋して一体化する。ゴムのみでは流動性に欠ける等のことが問題になるときは、熱可塑性樹脂を混合してもよい。ただし、勿論。ゴムのみを使用してもよい。
【００１６】
また、本発明においては、熱可塑性エラストマーとゴムとを混合して用いてもよい。
【００１７】
本発明における粉体状または粒体状のエラストマーの粒径は、５０μm〜３００μmが好ましく、さらに好ましくは数μm〜数１０μmである。
【００１８】
本発明のエラストマー成形品は、外側部分のみが一体化しており、内側部分は粉体状または粒体状であるので、過度のゴム弾性を示さないようにしたり、衝撃吸収能力を高めたり、防振性能を高めたり、触感を良好にしたりする等の、従来の全体が一体化しているエラストマー成形品では得られない性能を得ることができる。
【００１９】
そして、本発明によるエラストマー成形品の上記のような各種特性は、外側の一体化した部分と内側の粉体状または粒体状の部分との厚さの割合を変えることによって調整することが可能である。
【００２０】
なお、本発明によるエラストマー成形法においては、外側の部分の完全に一体化したエラストマーの部分と、内側の完全に粉体状または粒体状のエラストマーの部分との間に、これらの２つ部分の中間的な状態の中間状態層が形成される。そして、この中間状態層の存在も、該中間状態層が存在しない場合には得られない優れた特性をエラストマー成形品に与えていると考えられる。
【００２１】
本発明によるエラストマー成形品は、例えば、衝撃干渉材、防振材、クッション材、生体モデル、玩具、人形、ぬいぐるみ、ロボット等の種々の用途に使用可能である。
【発明の効果】
【００２２】
本発明のエラストマー成形品は、外側部分のみが一体化しており、内側部分は粉体状または粒体状であるので、過度のゴム弾性を示さないようにしたり、衝撃吸収能力を高めたり、防振性能を高めたり、触感を良好にしたりする等の、従来の全体が一体化しているエラストマー成形品では得られない性能を得ることができるという優れた効果を得られるものである。
【００２３】
また、本発明によるエラストマー成形方法によれば、本発明のエラストマー成形品を簡単に作成することができる。
【図面の簡単な説明】
【００２４】
【図１】本発明の実施例１において、成形型内に粉体状または粒体状のエラストマーを密閉状態で収容した状態を示す断面図である。
【図２】前記実施例１において、成形型を高温の熱媒液体に浸漬し、エラストマーのうちの、成形型の内面に近い側の部分は一体化する一方、遠い側の部分は粉体状または粒体状のままとなっている状態となるまで加熱した状態を示す断面図である。
【図３】前記実施例１において得られたエラストマー成形品を示す断面図である。
【発明を実施するための形態】
【００２５】
以下、本発明を図面に示す実施例に基づいて説明する。
【実施例１】
【００２６】
エラストマーとして、スチレン系熱可塑性エラストマーであるＳＥＢＳ（スチレン−エチレン−ブチレン−スチレンブロック共重合体）を用いた。最初の粉体状または粒体状時のエラストマーの粒径は数μm〜数１０μmとした。
【００２７】
上記粉体状または粒体状のエラストマーには、エラストマー１００重量部に対しパラフィン系オイルを１〜５００重量部、従来公知の補強剤、充填剤および着色剤を適量添加している（これらの添加物をエラストマーに混練した混合物を粉体状または粒子状としているので、これらの添加物はエラストマーの各粒子に添加されている）。なお、前記パラフィン系オイルを添加するのは、粉体状または粒体状のエラストマーに適度の流動性を付与するためであり、ナフテン系オイル等の他の種のオイルを同じ目的で使用することもできる。
【００２８】
図１〜３は、本実施例におけるエラストマー成形方法の工程を示している。まず、図１のように、前記粉体状または粒体状のエラストマー１を、下部成形型２と上部成形型３との間に密閉状態で収容する。この際、見かけの体積で、上部成形型３の容積より５〜３０％大きい体積の粉体状または粒体状のエラストマー１を下部成形型２と上部成形型３との間に収容し、粉体状または粒体状のエラストマー１がやや圧縮されて下部成形型２と上部成形型３との間に一杯に詰まった状態となるようにし、下部成形型２および上部成形型３の内面全面に粉体状または粒体状のエラストマー１が接触している状態とすることが好ましい。
【００２９】
下部成形型２と上部成形型３としては、アルミ合金等からなる熱伝導性が高いものが好ましい。
【００３０】
次に、図２のように、粉体状または粒体状のエラストマー１を収容した成形型２，３を、熱媒容器４内に収容された１５０〜２００℃の高温の熱媒液体５に１〜２０分、浸漬して加熱することにより、エラストマーのうちの、成形型２，３の内面に近い側の部分６は可塑化して一体化する一方、成形型２，３の内面から遠い側に存在する部分１’は粉体状または粒体状のままとなっている状態とした。完全に一体化したエラストマーの部分６と、初期状態通りに完全に粉体状または粒体状のままのエラストマーの部分１’との間には、これらの２つ部分６，１’の中間的な状態の中間状態層７が形成される。
【００３１】
なお、前記熱媒液体５としては、例えば、シリコンオイル、ワックス類、硝酸ナトリウム等の無機塩類等が使用できる。
【００３２】
また、上記加熱段階時には、下部成形型２と上部成形型３との間から熱媒液体５が下部成形型２および上部成形型３内に侵入しないようにするため、下部成形型２と上部成形型３とをクランプ手段（図示せず）により締め付ける等の対策を施してもよい。
【００３３】
図３は、下部成形型２および上部成形型３を熱媒液体５から取り出し、水に浸漬して急冷した後、下部成形型２および上部成形型３から取り出したエラストマー成形品８を示している。この得られたエラストマー成形品８は、外側の部分６は一体化する一方、内側の部分１’は粉体状または粒体状のままとなっており、外側の一体化した部分６内に粉体状または粒体状のままの部分１’が閉じ込められた状態となっている。そして、外側の完全に一体化したエラストマーの部分６と、内側の完全に粉体状または粒体状のエラストマーの部分１’との間には、これらの２つ部分６，１’の中間的な状態の中間状態層７が形成されている。
【００３４】
このエラストマー成形方法によれば、図３のような、外側の部分６のみが一体化し、内側の部分１’は粉体状または粒体状のままのエラストマー成形品８を簡単に作成することができる。
【００３５】
このエラストマー成形品８においては、外側部分６のみが一体化しており、内側部分１’は粉体状または粒体状であるので、過度のゴム弾性を示さないようにしたり、衝撃吸収能力を高めたり、防振性能を高めたり、触感を良好にしたりする等の、従来の全体が一体化したエラストマー成形品では得られない性能を得ることができる。
【００３６】
そして、エラストマー成形品８の上記のような各種特性は、成形時の加熱温度、時間等を変化させて、一体化した部分６と粉体状または粒体状のままの部分６との割合を変えることによって調整することが可能である。
【００３７】
エラストマー成形品８は、例えば、衝撃干渉材、防振材、クッション材、生体モデル、玩具、人形、ぬいぐるみ、ロボット等の種々の用途に使用可能である。
【００３８】
なお、本発明において、本実施例と同様にスチレン系熱可塑性エラストマーを用いる場合は、前記ＳＥＢＳ以外に、例えばＳＥＰＳ（スチレン−エチレン−プロピレン−スチレンブロック共重合体）、ＳＢＳ（スチレン−ブタジエン−スチレンブロック共重合体）等他の種のスチレン系熱可塑性エラストマーも使用できる。
【００３９】
また、本発明において、本実施例と同様に、エラストマーとして熱可塑性エラストマーを用いる場合は、前記スチレン系以外に、例えば１，２−ポリブタジエン、オレフィン系、ポリウレタン系、ポリエステル系、ポリアミド系、フッ素系、ブタジエン系、塩ビ系等の他の種の熱可塑性エラストマーも使用できる。
【００４０】
また、図１〜３では、エラストマー成形品８は直方体状であるものとしているが、本発明におけるエラストマー成形品の形状は、直方体に限られることはなく、任意の形状とすることができる。
【実施例２】
【００４１】
エラストマーとして、熱可塑性エラストマーである１，２−ポリブタジエンを用いた。最初の粉体状または粒体状時のエラストマーの粒径は、実施例１と同様に数μm〜数１０μmとした。粉体状または粒体状のエラストマーには、エラストマー１００重量部に対し、エラストマーに流動性を与えるオイルとしてナフテン系オイルを１〜５００重量部、架橋剤としてパーオキサイドを０．１〜０．２重量部添加している（エラストマーの各粒子に添加されている）。
【００４２】
実施例１の場合と同様にして、成形型２，３内に上記粉体状または粒体状のエラストマー１を収容した上、成形型２，３を、１５０〜２００℃の高温の熱媒液体５に１〜２０分、浸漬して加熱することにより、エラストマーのうちの、成形型２，３の内面に近い側の部分６は可塑化および架橋して一体化する一方、成形型２，３の内面から遠い側に存在する部分１’は粉体状または粒体状のままとなっている状態とした。完全に一体化したエラストマーの部分６と、初期状態通りに完全に粉体状または粒体状のままのエラストマーの部分１’との間には、これらの２つ部分６，１’の中間的な状態の中間状態層７が形成される。
【００４３】
実施例１の場合と同様に、下部成形型２および上部成形型３を熱媒液体５から取り出し、水に浸漬して急冷した後、下部成形型２および上部成形型３からエラストマー成形品８を取り出した。得られたエラストマー成形品８は、外側の部分６は一体化する一方、内側の部分１’は粉体状または粒体状のままとなっており、外側の一体化した部分６内に粉体状または粒体状のままの部分１’が閉じ込められた状態となっている。外側の完全に一体化したエラストマーの部分６と、内側の完全に粉体状または粒体状のエラストマーの部分１’との間に、これらの２つ部分６，１’の中間的な状態の中間状態層７が形成されている。
【００４４】
本実施例においても、実施例１の場合と同様の作用効果を得ることができる上、熱可塑性エラストマーを架橋しているため、得られるエラストマー成形品８の耐熱性等を向上することができる。
【実施例３】
【００４５】
エラストマーとして、ＳＢＲ（スチレン・ブタジエンゴム）を用いた。最初の粉体状または粒体状時のエラストマーの粒径は、実施例１と同様に数μm〜数１０μmとした。粉体状または粒体状のエラストマー（ＳＢＲ）は未架橋の状態である。粉体状または粒体状のエラストマーには、ＳＢＲ１００重量部に対し架橋剤として硫黄１〜３重量部、チオラム系加硫促進剤を０．１〜０．３重量部、加硫助剤として亜鉛華を１〜５重量部、従来公知の充填剤を１〜１００重量部、従来公知の補強材を１〜１００重量部添加している（エラストマーの各粒子に添加されている）。
【００４６】
実施例１の場合と同様にして、成形型２，３内に上記粉体状または粒体状のエラストマー１（ＳＢＲ）を収容した上、成形型２，３を、１５０〜２００℃の高温の熱媒液体５に１〜２０分、浸漬して加熱することにより、エラストマーのうちの、成形型２，３の内面に近い側の部分は架橋して一体化する一方、成形型２，３の内面から遠い側に存在する部分１’は粉体状または粒体状のままとなっている状態とした。完全に一体化したエラストマーの部分６と、初期状態通りに完全に粉体状または粒体状のままのエラストマーの部分１’との間には、これらの２つ部分６，１’の中間的な状態の中間状態層７が形成される。
【００４７】
実施例１の場合と同様に、下部成形型２および上部成形型３を熱媒液体５から取り出し、水に浸漬して急冷した後、下部成形型２および上部成形型３からエラスマー（ＳＢＲ）成形品８を取り出した。得られたエラストマー成形品８は、外側の部分６は一体化する一方、内側の部分１’は粉体状または粒体状のままとなっており、外側の一体化した部分６内に粉体状または粒体状のままの部分１’が閉じ込められた状態となっている。外側の完全に一体化したエラストマーの部分６と、内側の完全に粉体状または粒体状のエラストマーの部分１’との間に、これらの２つ部分６，１’の中間的な状態の中間状態層７が形成されている。
【００４８】
本実施例においても、前記各実施例の場合と同様の作用効果を得ることができる。
【００４９】
なお、本発明において、本実施例と同様に、エラストマーとしてゴムを用いる場合は、前記ＳＢＲ以外の各種のゴムも使用できる。
【実施例４】
【００５０】
エラストマーとして、ＥＰＤＭ（エチレン・プロピレンゴム）を用いた。最初の粉体状または粒体状時のエラストマーの粒径は、実施例１と同様に数μm〜数１０μmとした。粉体状または粒体状のエラストマーには、ＥＰＤＭ１００重量部に対し、熱可塑性樹脂であるポリエチレンを３０〜１００重量部、架橋剤としてパーオキサイドを２〜５重量部、エラストマーに流動性を付与するオイルとしてパラフィン系オイルを１〜５０重量部、従来公知の補強剤、充填剤および着色剤を適量添加している（エラストマーの各粒子に添加されている）。粉体状または粒体状の段階では、ＥＰＤＭは未架橋状態である。
【００５１】
実施例１の場合と同様にして、成形型２，３内に上記粉体状または粒体状のエラストマー１（ＥＰＤＭ）を収容した上、成形型２，３を、１５０〜２００℃の高温の熱媒液体５に１〜２０分、浸漬して加熱することにより、エラストマー（ＥＰＤＭ）のうちの、成形型２，３の内面に近い側の部分６は架橋し、ポリエチレン（熱可塑性樹脂）と混合した状態で一体化する一方、成形型２，３の内面から遠い側に存在する部分１’は粉体状または粒体状のままとなっている状態とした。完全に一体化したエラストマーの部分６と、初期状態通りに完全に粉体状または粒体状のままのエラストマーの部分１’との間には、これらの２つ部分６，１’の中間的な状態の中間状態層７が形成される。
【００５２】
実施例１の場合と同様に、下部成形型２および上部成形型３を熱媒液体５から取り出し、水に浸漬して急冷した後、下部成形型２および上部成形型３からエラスマー（ＥＰＤＭ）成形品８を取り出した。得られたエラストマー成形品８は、外側の部分６は一体化する一方、内側の部分１’は粉体状または粒体状のままとなっており、外側の一体化した部分６内に粉体状または粒体状のままの部分１’が閉じ込められた状態となっている。外側の完全に一体化したエラストマーの部分６と、内側の完全に粉体状または粒体状のエラストマーの部分１’との間に、これらの２つ部分６，１’の中間的な状態の中間状態層７が形成されている。
【００５３】
本実施例においても、実施例３の場合と同様の作用効果を得ることができる。そして、実施例３の場合のようにエラストマーとしてゴムを単独で用いる場合は、ゴムは流動性に乏しいため、成形時に大きな圧力を作用させないと、成形品の一体化した部分が多孔質になる傾向があるが、本実施例のように熱可塑性樹脂を混合すれば、成形品の一体化した部分が多孔質にならないようにすることができる。
【００５４】
なお、本実施例のようにゴムに熱可塑性樹脂を混合したものを粉体状または粒体状とするのではなく、ゴムの粉体または粒体と熱可塑性樹脂の粉体または粒体とを混合したものを成形型内に収容してもよいが、本実施例のようにした方がゴムと熱可塑性樹脂とがよく混合される。
【００５５】
また、本発明において、本実施例と同様に、エラストマーとしてゴムを用い、かつこのゴムに熱可塑性樹脂を混合する場合は、前記ポリエチレン以外の熱可塑性樹脂も使用可能である。
【実施例５】
【００５６】
エラストマーとして、ＥＰＤＭ（エチレン・プロピレンゴム）とスチレン系熱可塑性エラストマーであるＳＥＢＳ（スチレン−エチレン−ブチレン−スチレンブロック共重合体）とを混合したものを用いた。両者の配合比は、ＥＰＤＭ１００重量部に対しＳＥＢＳ１０〜１００重量部とした。最初の粉体状または粒体状時のエラストマーの粒径は、実施例１と同様に数μm〜数１０μmとした。
【００５７】
粉体状または粒体状のエラストマーには、エラストマー１００重量部に対し、架橋剤としてパーオキサイドを１〜５重量部、エラストマーに流動性を付与するオイルとしてパラフィン系オイルを１〜２００重量部、従来公知の補強剤、充填剤および着色剤を適量添加した。
【００５８】
実施例１の場合と同様にして、成形型２，３内に上記粉体状または粒体状のエラストマー１（ＥＰＤＭ）を収容した上、成形型２，３を、１５０〜２００℃の高温の熱媒液体５に１〜２０分、浸漬して加熱することにより、エラストマーのうちの、成形型２，３の内面に近い側の部分６は架橋および可塑化して一体化する一方、成形型２，３の内面から遠い側に存在する部分１’は粉体状または粒体状のままとなっている状態とした。完全に一体化したエラストマーの部分６と、初期状態通りに完全に粉体状または粒体状のままのエラストマーの部分１’との間には、これらの２つ部分６，１’の中間的な状態の中間状態層７が形成される。
【００５９】
実施例１の場合と同様に、下部成形型２および上部成形型３を熱媒液体５から取り出し、水に浸漬して急冷した後、下部成形型２および上部成形型３からエラストマー成形品８を取り出した。得られたエラストマー成形品８は、外側の部分６は一体化する一方、内側の部分１’は粉体状または粒体状のままとなっており、外側の一体化した部分６内に粉体状または粒体状のままの部分１’が閉じ込められた状態となっている。外側の完全に一体化したエラストマーの部分６と、内側の完全に粉体状または粒体状のエラストマーの部分１’との間に、これらの２つ部分６，１’の中間的な状態の中間状態層７が形成されている。
【００６０】
本実施例においても、実施例３の場合と同様の作用効果を得ることができる。そして、実施例３の場合のようにエラストマーとしてゴムを単独で用いる場合は、ゴムは流動性に乏しいため、大きな圧力を作用させないと、成形品の一体化した部分が多孔質になる傾向があるが、本実施例のように熱可塑性エラストマーを混合すれば、成形品の一体化した部分が多孔質にならないようにすることができる。
【００６１】
なお、本発明において、エラストマーとしてゴムと熱可塑性エラストマーとを混合して用いる場合、本実施例のようにゴムと熱可塑性エラストマーとを混練した混合物を粉体状または粒体状とするのではなく、ゴムの粉体または粒体と熱可塑性エラストマーの粉体または粒体とを混合したものを成形型内に収容することも可能であるが、本実施例のようにした方がゴムと熱可塑性エラストマーとがよく混合される。
【００６２】
また、本発明において、エラストマーとしてゴムと熱可塑性エラストマーとを混合して用いる場合、必ずしも本実施例のように熱可塑性エラストマーも架橋する必要はなく、熱可塑性エラストマーの方は可塑化のみして一体化するようにしてもよい。
【００６３】
また、前記各実施例では、エラストマーに各種の添加物がよく混合されるようにするため、エラストマーにオイル、補強剤、充填剤、着色剤、架橋剤等の各種添加物を混練した混合物を粉体状または粒子状としているので、エラストマーの各粒子に各種添加物が添加されているが、場合によっては、粉体状または粒体状のエラストマーにそれらの外部から各種添加物を添加してもよい。
【００６４】
また、実施例２〜４では、架橋剤および熱可塑性樹脂（実施例４のみ）がエラストマーの各粒子内に混合されているので、架橋剤および熱可塑性樹脂はエラストマーと一緒に成形型２，３内に収容されることになるが、本発明において、架橋剤および熱可塑性樹脂をエラストマーの各粒子の外部から添加する場合は、架橋剤および熱可塑性樹脂は成形型を加熱する段階の前までに成形型内に収容すればよい。
【００６５】
また、前記各実施例では、粉体状または粒体状のエラストマー１を収容した成形型２，３を高温の熱媒液体５に浸漬して加熱しているが、本発明おいては、成形型を炉内で加熱したり、ヒーターで直接加熱する等の他の方法により加熱してもよい。
【００６６】
また、本発明においては、成形型の構造、形状は、図１および２に示されるようなものに限られることはない。
【００６７】
また、前記各実施例では、エラストマーの一体化が所望の程度を超えて進行しないようにするため、加熱後、成形枠から水に浸漬して急冷しているが、成形枠を水以外の液体で急冷してもよいし、場合によっては、空冷や自然放熱等の他の方法で成形枠を冷却してもよい。
【産業上の利用可能性】
【００６８】
以上のように本発明によるエラストマー成形方法およびエラストマー成形品は、外側の部分は一体化する一方、内側の部分は粉体状または粒体状のままとなっているエラストマー成形品およびその成型方法として有用である。
【符号の説明】
【００６９】
１    粉体状または粒体状のエラストマー
１’  加熱後も粉体状または粒体状のままのエラストマーの部分
２    下部成形型
３    上部成形型
４    熱媒容器
５    熱媒液体
６    一体化したエラストマーの部分
７    中間状態層
８    エラスマー成形品
【図１】
0005687871.tif 000002
【図２】
0005687871.tif 000003
【図３】
0005687871.tif 000004